(57)【要約】【課題】本発明は、コンクリート舗装のひび割れを抑制する効果が高いコンクリート舗装のひび割れ抑制方法を提供する。【解決手段】本発明は、コンクリート舗装の表面仕上げ前に、水性養生剤をコンクリート表面に施工するコンクリート舗装のひび割れ抑制方法である。また、前記コンクリート舗装のひび割れ抑制方法において、水性養生剤をコンクリート表面に施工する時期は、好ましくはコンクリートの敷きならし後から表面仕上げ前の間であり、より好ましくはコンクリートの締固め後から表面仕上げ前の間である。【選択図】図２
2014173246.tif 000002
【特許請求の範囲】
【請求項１】
コンクリート舗装の表面仕上げ前に、水性養生剤をコンクリート表面に施工することを特徴とする、コンクリート舗装のひび割れ抑制方法。
【請求項２】
水性養生剤をコンクリート表面に施工する時期が、コンクリートの敷きならし後から表面仕上げ前の間である、請求項１に記載のコンクリート舗装のひび割れ抑制方法。
【請求項３】
水性養生剤をコンクリート表面に施工する時期が、コンクリートの締固め後から表面仕上げ前の間である、請求項１または２に記載のコンクリート舗装のひび割れ抑制方法。
【請求項４】
前記表面仕上げ前が、荒仕上げ後でかつ平坦仕上げ前である、請求項１〜３のいずれか１項に記載のコンクリート舗装のひび割れ抑制方法。
【請求項５】
コンクリート舗装の表面１ｍ2当たり水性養生剤を固形分換算で５〜２００ｇ施工する、請求項１〜４のいずれか１項に記載のコンクリート舗装のひび割れ抑制方法。
【発明の詳細な説明】
【技術分野】
【０００１】
本発明は、養生剤を用いてコンクリート舗装のひび割れを抑制する方法に関する。
【背景技術】
【０００２】
コンクリートの打設後、まだコンクリートが十分に硬化していないプラスティックな状態でコンクリート表面が乾燥すると、該表面に不規則なひび割れが発生する場合がある。このひび割れはプラスティックひび割れと呼ばれ、混練水の急激な蒸発によるコンクリートの乾燥収縮が主な原因である。そのため、プラスティックひび割れは、ブリーディングが少ないコンクリートで発生し易く、特に、コンクリート舗装では施工直後から発生する場合がある。
【０００３】
コンクリート舗装のプラスティックひび割れを抑制する方法として、一般に、コンクリート表面に養生剤を塗布することが行われている。例えば、特許文献１には、樹脂またはパラフィン類を有機溶剤に溶解させてなる膜養生剤（請求項１）と、これを施工後のコンクリート表面に塗布して皮膜を形成し、コンクリートの硬化初期と後期における水分蒸発を抑制するコンクリートの養生方法（請求項３）が提案されている。そして、前記膜養生剤は、従来の水ベースの膜養生剤と異なり有機溶剤ベースであるため、気密性に優れた皮膜を形成でき、コンクリート表面の浮き水に影響されず、コンクリート表面水の消失を待たずに塗布できるとされている（段落０００９）。
【０００４】
しかし、有機溶剤は、作業員の健康を害するおそれがあること、火災の危険や悪臭があること、セメントの水和を阻害すること等の問題がある。かかる問題について、特許文献１の出願人は、「使用する有機溶剤の可燃性、毒性等については十分に留意して適宜に対処することが必要である。」（段落０００７）としている。したがって、前記コンクリートの養生方法は実用的とはいえない。
【先行技術文献】
【特許文献】
【０００５】
【特許文献１】特開平１１−２１１８４号公報
【発明の概要】
【発明が解決しようとする課題】
【０００６】
よって、本発明は、水を分散媒および／または溶媒として用いた養生剤（以下「水性養生剤」という。）を使用した方法であって、コンクリート舗装のひび割れを抑制する効果が高い方法を提供することを目的とする。
【課題を解決するための手段】
【０００７】
本発明者らは、前記目的にかなうコンクリート舗装のひび割れ抑制方法を検討したところ、下記の構成を有する方法はひび割れ抑制効果が高いことを見い出し、本発明を完成させた。すなわち、本発明は以下のとおりである。
［１］コンクリート舗装の表面仕上げ前に、水性養生剤をコンクリート表面に施工する、コンクリート舗装のひび割れ抑制方法。
ここで、前記「水性養生剤をコンクリート表面に施工する」とは、水性養生剤でコンクリート表面の全部または一部を覆う行為をいい、例えば、水性養生剤をコンクリート表面に噴霧、散布または塗布等する行為が挙げられる。
［２］水性養生剤をコンクリート表面に施工する時期が、コンクリートの敷きならし後から表面仕上げ前の間である、前記［１］に記載のコンクリート舗装のひび割れ抑制方法。
［３］水性養生剤をコンクリート表面に施工する時期が、コンクリートの締固め後から表面仕上げ前の間である、前記［１］または［２］に記載のコンクリート舗装のひび割れ抑制方法。
［４］前記表面仕上げ前が、荒仕上げ後でかつ平坦仕上げ前である、前記［１］〜［３］のいずれかに記載のコンクリート舗装のひび割れ抑制方法。
［５］コンクリート舗装の表面１ｍ2当たり水性養生剤を固形分換算で５〜２００ｇ施工する、前記［１］〜［４］のいずれかに記載のコンクリート舗装のひび割れ抑制方法。
【発明の効果】
【０００８】
本発明のコンクリート舗装のひび割れ抑制方法は、コンクリート舗装のひび割れを抑制する効果が高い。
【図面の簡単な説明】
【０００９】
【図１】コンクリートのひび割れ試験に用いた鋼製拘束型枠を示す図である。
【図２】コンクリートの表面に発生したひび割れの面積を示すグラフであり、コンクリート表面１ｍ２あたりの水性養生剤の噴霧量は（ａ）が１００ｇ、（ｂ）が２００ｇである。
【発明を実施するための形態】
【００１０】
本発明のコンクリート舗装のひび割れ抑制方法は、前記のとおり、コンクリート舗装の表面仕上げ前に、水性養生剤をコンクリート表面に施工する方法であり、以下、コンクリート舗装の表面仕上げと水性養生剤に分けて詳細に説明する。
【００１１】
１．コンクリート舗装の表面仕上げ
（１）コンクリート舗装
本発明の方法の対象となるコンクリート舗装は、特に限定されず、普通コンクリート舗装、連続鉄筋コンクリート舗装、繊維補強コンクリート舗装、転圧コンクリート舗装、およびアスファルト舗装の上にコンクリート舗装を重ねたホワイトトッピング舗装等が挙げられる。
前記コンクリート舗装は、さらにコンクリートの硬化後のひび割れを防止するために膨張材や収縮低減剤を含んでもよい。前記膨張材は、水和により水酸化カルシウムやエトリンガイト等の水和物の結晶が成長して、嵩体積が大きくなる材料であればよく、例えば、生石灰、カルシウムサルホアルミネート、石膏、マグネシア、石灰系膨張材、およびエトリンガイト系膨張材等から選ばれる１種以上が挙げられる。また、前記収縮低減剤は、コンクリートの硬化後のひび割れの発生を抑制する効果が高いことから、後記のポリオキシアルキレンアルキルエーテルが好適である。
【００１２】
（２）表面仕上げ
本発明の方法において、水性養生剤をコンクリート表面に施工する時期は、コンクリート舗装の表面仕上げ前である。ここで、表面仕上げ前とは、表面仕上げを開始する前の時期を意味する。
一般に、コンクリート舗装工事は、コンクリートの舗設（打設）→コンクリートの敷きならし→コンクリートの締固め→表面仕上げ→養生の順に行われる。そして、従来、養生剤を用いた養生は、コンクリート表面に形成された養生剤の層が表面仕上げにより破損して水分の蒸発が十分に防止できないと予想されるため、表面仕上げ後に行われている。ところが、本発明の方法において表面仕上げ前に養生剤の施工を行った場合は、表面仕上げ後に行った場合と比べ、後掲の図２に示すように、従来の予想に反しひび割れ抑制効果が格段に高くなる。
【００１３】
さらに、本発明の方法において、水性養生剤をコンクリート表面に施工する時期は、好ましくはコンクリートの敷きならし後から表面仕上げ前であり、より好ましくはコンクリートの締固め後から表面仕上げ前である。コンクリートが密実である程、水性養生剤によるひび割れ抑制効果は向上する。ここで、コンクリートの敷きならし後とは、コンクリートの敷きならしが終了した後の時期を意味し、コンクリートの締固め後とは、コンクリートの締固めが終了した後の時期を意味する。
【００１４】
前記表面仕上げには、荒仕上げ、平坦仕上げ、および粗面仕上げ等がある。そして、前記荒仕上げには、フィニッシャによる機械仕上げ、および簡易フィニッシャやテンプレートタンパによる手仕上げがあり、平坦仕上げには、荒仕上げ後に行う、表面仕上げ機による機械仕上げ、およびフロートによる手仕上げがあり、粗面仕上には、平坦仕上げが終了して表面の水光りが消えた後に行う、粗面仕上げ機械による機械仕上げ、および人力による手仕上げがある。これらの仕上げは、舗装工事の状況や舗装の種類等に応じて取捨選択される。
したがって、本発明における表面仕上げ前は、荒仕上げ前、平坦仕上げ前、および粗面仕上げ前のいずれでもよいが、プラスティックひび割れの抑制の観点から、好ましくは荒仕上げ後でかつ平坦仕上げ前である。
【００１５】
２．水性養生剤
本発明で用いる水性養生剤は、樹脂およびパラフィンから選ばれる１種以上を水に分散および／または溶解した状態で含む養生剤である。
前記樹脂は、例えば、エポキシ樹脂、アクリル樹脂、ウレタン樹脂、ポリエステル樹脂、スチレン−ブタジエン樹脂、スチレン−アクリル樹脂、メチルメタクリレート−ブタジエン樹脂、塩化ビニリデン樹脂、酢酸ビニル樹脂、塩化ビニル−酢酸ビニル樹脂、ポリビニルアルコール、およびエチレン−酢酸ビニル樹脂等の合成樹脂、セルロース誘導体、および化工澱粉等の半合成樹脂、並びに、ロジン等の天然樹脂から選ばれる１種以上が挙げられる。
【００１６】
また、前記パラフィンの平均粒径は、好ましくは０．９μｍ以下、より好ましくは０．７μｍ以下、さらに好ましくは０．５μｍ以下である。該値が０．９μｍ以下であれば、液中での分散性およびコンクリートへの浸透性に優れ、コンクリート表面を均質に覆うことができる。なお、パラフィン粒子の平均粒径は、レーザー回折式粒度分布測定装置を用いて測定した５０％通過径（Ｄ５０：平均粒径）として求めることができる。
【００１７】
さらに、本発明で用いる水性養生剤は、ポリオキシアルキレンアルキルエーテルを含んでもよい。該化合物は、主に、コンクリートの硬化後の乾燥収縮を低減する効果を有する。該化合物は、例えば、ポリエチレングリコールポリプロピレングリコールモノメチルエーテル、ポリエチレングリコールモノメチルエーテル、ポリエチレングリコールポリプロピレングリコールモノエチルエーテル、ポリエチレングリコールモノエチルエーテル、ポリエチレングリコールポリプロピレングリコールモノプロピルエーテル、ポリエチレングリコールモノプロピルエーテル、ポリエチレングリコールポリプロピレングリコールモノブチルエーテル、ポリエチレングリコールモノブチルエーテル等から選ばれる１種以上が挙げられる。
【００１８】
前記ポリオキシアルキレンアルキルエーテルの含有率は、好ましくは１０〜３０質量％、より好ましくは１５〜２５質量％、さらに好ましくは１３〜２３質量％である。該値が１０質量％未満ではコンクリートの乾燥収縮の低減効果が低く、３０質量％を超えるとコスト高になる。
【００１９】
水性養生剤を施工する量は、コンクリート舗装の表面１ｍ2当たり、好ましくは固形分換算で５〜２００ｇ、より好ましくは５〜１００ｇ、さらに好ましくは１０〜７０ｇである。該値が５〜２００ｇの範囲であれば、ひび割れ抑制効果が高く費用対効果に優れている。前記養生剤の施工は、スプレー、吹き付け装置、および刷毛等を用いて行うことができる。
【実施例】
【００２０】
以下、本発明を実施例により説明するが、本発明はこれらの実施例に限定されない。
１．使用材料
使用材料を表１に示す。
【００２１】
【表１】
2014173246.tif 000003
【００２２】
２．コンクリートの調製と各種物性の測定
一般的な舗装コンクリートの配合である表２に示す配合に従い、セメント、細骨材、および粗骨材を強制練りミキサーに投入して１５秒間空練りした後、さらに混和剤を溶解した水を投入して１２０秒間混練しコンクリートを調製した。該コンクリートのスランプ、空気量、凝結時間、ブリーディング、圧縮強度、および曲げ強度の測定は、表３に示すＪＩＳ規格に準拠して行った。これらの結果を表２に示す。なお、コンクリートの混練は、プラスティックひび割れの発生を促進させるため３０℃で行った。
【００２３】
【表２】
2014173246.tif 000004
【００２４】
【表３】
2014173246.tif 000005
【００２５】
３．ひび割れ面積の測定
前記調製したコンクリートを図１に示す鋼製拘束型枠に投入して、コンクリートの締固め後で、かつ表面仕上げを行う前に、養生剤Ａ、ＢおよびＣをそれぞれコンクリート表面に、１ｍ２あたり１００ｇおよび２００ｇの割合でスプレーを用いて噴霧した。次に、該噴霧した面をコテを用いて表面仕上げを行った後、該表面に白熱電球を用いて光を照射するとともに気温４０℃、相対湿度３０％、および風速約４ｍ／秒の条件下で送風してひび割れの発生を促進させた。そして、打設後２４時間経過した時に、クラックスケールを用いてひび割れの幅と長さを測定し、ひび割れ面積を求めた。
また、従来の方法と比較するため、従来の方法と同じくコンクリートの表面仕上げ後に、前記と同様にして、養生剤を塗布しひび割れの発生を促進させて、ひび割れ面積を測定した。その結果を図２に示す。なお、図２中の「後噴霧」は表面仕上げ後に養生剤を施工する従来の方法を示し、「前噴霧」は表面仕上げ前に養生剤を施工する本発明の方法を示す。
【００２６】
図２に示すように、コンクリート表面１ｍ２あたりの養生剤の噴霧量が（ａ）１００ｇの場合、コンクリート表面のひび割れ面積は、養生剤の後噴霧（従来の方法）では２１１０〜３３６０ｍｍ２／ｍ２であるのに対し、前噴霧（本発明の方法）では１８０〜９１２ｍｍ２／ｍ２と著しく低下している。また、コンクリート表面１ｍ２あたりの養生剤の噴霧量が（ｂ）２００ｇの場合、コンクリート表面のひび割れ面積は、養生剤の後噴霧では６４９〜１３０９ｍｍ２／ｍ２であるのに対し、前噴霧では０〜２２４ｍｍ２／ｍ２と同様に著しく低下している。
したがって、本発明の方法を用いれば、養生剤の種類に依らず、養生剤のひび割れ抑制効果を著しく高めて、コンクリート表面のひび割れを抑制することができる。
【図１】
2014173246.tif 000006
【図２】
2014173246.tif 000007